(57)【要約】【課題】  印刷用紙と質感や光沢感が類似し、印刷校正に適し、インク吸収性に優れたインクジェット記録用シートの提供。【解決手段】  この課題は、支持体表面に、多孔質顔料を含有する少なくとも1層以上のインク受理層と、記録シートの最上層に光沢発現層が積層された印刷校正用インクジェット記録用シートにおいて、ＪＩＳ  Ｈ  ８６８６に規定される写像性が１５〜３５％であり、ＪＩＳ  Ｐ  ８１４２に規定される７５度光沢度が３０〜７０％であることを特徴とする上記印刷校正用インクジェット記録用シートによって解決される。更に見映え評価を高めるためには、ＪＩＳ  Ｚ  ８７２２で規定される測定方法に従い測定された、ＪＩＳ  Ｚ  ８７２９で規定される明度指数（Ｌ*）が８５≦Ｌ*≦１００の範囲であり、ＣＩＥ白色度式Ｗ＝２．４１Ｌ*−４．４５ｂ*[１−０．００９０（Ｌ*−９６）]−１４１．４で示される白色度Ｗが７０≦Ｗ≦９０、かつＴｗ＝−１．５８ａ*−０．３８ｂ*で示される色味指数Ｔｗが−２．０≦Ｔｗ≦０であるのがよい。【特許請求の範囲】
【請求項１】
支持体表面に、多孔質顔料を含有する少なくとも1層以上のインク受理層と、記録シートの最上層に光沢発現層が積層された印刷校正用インクジェット記録用シートにおいて、ＪＩＳ  Ｈ  ８６８６に規定される写像性が１５〜３５％であり、ＪＩＳ  Ｐ  ８１４２に規定される７５度光沢度が３０〜７０％であることを特徴とする上記印刷校正用インクジェット記録用シート。
【請求項２】
ＪＩＳ  Ｚ  ８７２２で規定される測定方法に従い測定された、ＪＩＳ  Ｚ  ８７２９で規定される明度指数（Ｌ*）が８５≦Ｌ*≦１００の範囲であり、ＣＩＥ白色度式Ｗ＝２．４１Ｌ*−４．４５ｂ*[１−０．００９０（Ｌ*−９６）]−１４１．４で示される白色度Ｗが７０≦Ｗ≦９０、かつＴｗ＝−１．５８ａ*−０．３８ｂ*で示される色味指数Ｔｗが−２．０≦Ｔｗ≦０であることを特徴とする、請求項１記載の印刷校正用インクジェット記録用シート。
【発明の詳細な説明】
【技術分野】
【０００１】
本発明はオフセット印刷などに代表される印刷インキによるいわゆる印刷機によって印刷される時に、インクジェット記録方式を利用した、印刷校正用に使用されるインクジェット記録用シートに関する。更に詳しくは、校正対象となる印刷用紙に質感を類似させた、印刷校正用に適したインクジェット記録用シートに関する。
【背景技術】
【０００２】
近年、インクジェットプリンターやプロッターの進歩により、フルカラーでしかも高精細な画像が容易に得られるようになってきた。
【０００３】
インクジェット記録方式は、種々の作動原理によりインクの微小液滴を飛翔させて紙等の記録用紙に付着させ、画像・文字等の記録を行うものである。インクジェットプリンターやプロッターはコンピューターにより作成した文字や各種図形等の画像情報のハードコピー作成装置として、種々の用途に於いて近年急速に普及している。特に多色インクジェット方式により形成されるカラー画像は製版方式による多色印刷やカラー写真方式による印画に比較しても遜色のない記録を得ることが可能であり、更に作成部数が少ない用途に於いては、印刷技術や写真技術によるよりも安価ですむことから広く応用されつつある。
【０００４】
近年、インクジェット記録方式を利用した記録用シートを使用して、印刷物の仕上がりを事前に確認する為に印刷校正用として利用されることも多くなってきた。最近のプリンターでは印刷校正用専用機とした製品も市場に出てきており、それに対応した記録用紙の商品化が望まれていた。ここで印刷校正用として使用されるインクジェット記録用シートは、印刷用紙の色や質感を忠実に再現することが最も重要である。
【０００５】
インクジェット記録用シートは、インク吸収性、色彩再現性などを要求され、使用する顔料や接着剤及び各種添加剤に工夫がなされている。顔料としては吸収性を得るために多孔性の合成顔料を使用することが多く、しかもインクジェット画像の色彩性を鮮明にするために、青味によりその色合いを調整し、青白いものとなる。一方、一般に印刷に用いられる印刷用紙の色合いに対し、知覚色度指数を規定したものがあるが、印刷校正用紙としては適当な白さの範囲とはいえず、目的とする印刷校正用インクジェット記録用シートとはかけ離れたものとなる場合がある（例えば、特許文献１参照。）。
【０００６】
また、インクジェット記録用シートは、記録画像の色彩性を更に鮮明にするため、蛍光増白剤が使用されている。蛍光増白剤は、紫外領域の波長の光を青紫色の波長の光に変えて反射することで見た目の白さを向上させるが、一方、光照射により増白効果が低減することも知られている。
【０００７】
前述したように蛍光増白剤は、紫外領域の波長の光を可視領域の青紫色の波長の光に変えて反射することで、見た目の白さを向上させている。そのため光源の違い、つまり光源に含まれる紫外領域波長の強度により色相が変動する。特にインクジェット記録用シートのように蛍光増白剤が使用されていると、光源の違いにより見た目の色相が大きく異なる場合がある。また、２種類以上の着色剤と１種以上の蛍光増白剤を使用しているものもある（例えば、特許文献２参照。）。
【０００８】
上述の如く、既存のインクジェット記録用シートは、印刷校正用として利用するには、対象とする印刷用紙と該記録用紙の明度、色度が大きく異なっていることもあり、印刷用紙との光沢感や質感の違いが大きな問題となり、印刷校正用として利用した場合には印刷仕上がりを再現するものではなかった。
【０００９】
従って、既存のインクジェット記録用シートをそのまま印刷校正用に利用すると印刷用紙との光沢感や質感や色差の違いが大きく印刷校正用としては適さない。
【００１０】
【特許文献１】特開２００１−２７７７０２号公報（第２−２頁）
【特許文献２】特開２００１−２０５９２３号公報（第２−２頁）
【発明の開示】
【発明が解決しようとする課題】
【００１１】
従って本発明の課題は、印刷用紙と質感や光沢感を類似させ、印刷校正に適し、インク吸収性に優れたインクジェット記録用シートを提供することにある。
【課題を解決するための手段】
【００１２】
本発明者らは、インクジェット記録用シートと印刷用紙との物性について鋭意検討した結果、本発明の印刷校正用インクジェット記録シートを発明するに至った。
【００１３】
即ち、本発明者は上記の課題が、支持体表面に少なくとも1層以上のインク受理層と、記録シートの最上層に光沢発現層が積層された印刷校正用インクジェット記録用シートにおいて、ＪＩＳ  Ｈ  ８６８６に規定される写像性が１５〜３５％であり、ＪＩＳ  Ｐ  ８１４２に規定される７５度光沢度が３０〜７０％であることを特徴とする上記印刷校正用インクジェット記録シートによって解決されることを見いだした。
【００１４】
更に本発明者は、ＪＩＳ  Ｚ  ８７２２で規定される測定方法に従い、ＪＩＳ  Ｚ  ８７２９で規定される明度指数（Ｌ*）が８５≦Ｌ*≦１００の範囲であり、ＣＩＥ白色度式Ｗ＝２．４１Ｌ*−４．４５ｂ*[１−０．００９０（Ｌ*−９６）]−１４１．４で示される白色度Ｗが７０≦Ｗ≦９０、かつＴｗ＝−１．５８ａ*−０．３８ｂ*で示される色味指数Ｔｗが−２．０≦Ｔｗ≦０であることによって見映えが更に優れた印刷校正用インクジェット記録シートが得られることを見いだした（請求項２）。
【発明の効果】
【００１５】
この様な構成をとることによって、印刷用紙と光沢感や質感が類似させ、印刷校正用に適したインクジェット適性のあるインクジェット記録用シートを提供することが可能となる。
【発明を実施するための最良の形態】
【００１６】
本発明の印刷校正用インクジェット記録用シートでは、ＪＩＳ  Ｈ  ８６８６に規定される写像性が１５〜３５であることが好ましく、さらに好ましくは、２０〜３０である。写像性が１５より低いと、印字画像の視覚的な光沢感や鮮映性として不足しており、写像性が３５％より高いと、印字画像の視覚的な光沢感や鮮映性が印刷本紙に比べて高くなり過ぎ、ギラツキ感が生じて好ましくない。
【００１７】
本発明でいう写像性はＪＩＳ  Ｈ  ８６８６に規定されるもので、入射角６０°、くし幅２ｍｍの条件で測定している。
【００１８】
さらに、ＪＩＳ  Ｐ  ８１４２で規定される７５度光沢度が３０〜７０％であることが好ましく、さらに好ましくは３５〜５５％である。７５度光沢度が３０％より低いと、印字画像の視覚的な光沢感や鮮映性として不足しており、７５度光沢度が７０％より高いと、印刷本紙に比べて、ギラツキ感が生じて好ましくない。
【００１９】
本発明では、支持体表面に、多孔質顔料を含有する少なくとも1層以上のインク受理層と、記録用シートの最上層に光沢発現層が積層された印刷校正用インクジェット記録用シートにおいて、ＪＩＳ  Ｈ  ８６８６に規定される写像性が１５〜３５％であり、且つＪＩＳ  Ｐ  ８１４２に規定される７５度光沢度が３０〜７０％であることで、印刷用紙に質感や光沢感を類似させることができる。
【００２０】
本発明において、インク受理層の塗工量は特に限定されるものではないが、あまり少ないとノンコートタイプのインクジェット記録用シートと同様にインク吸収性は良いものの、画像濃度・色彩性・鮮明性が低く、インクが原紙の面方向に拡散して、鳥の羽状にギザギザしたフェザリングと呼ばれるドット形状の悪化が発生し、良好な品質の画像が得られない。また、あまり塗工量が多いと、塗工又は含浸後の乾燥工程における乾燥負荷が高まり、塗工又は含浸速度の低下に伴う生産性の低下ばかりではなく、高負荷での乾燥では、インク受理層を構成する塗工組成物中のバインダーが、蒸発する溶媒と共にインク受理層表面に移動して、その表面の空隙量を低下させるために、記録時に地汚れなどの発生がある。該塗工量の範囲は１０〜５０ｇ／ｍ2、さらに好ましくは１５〜３０ｇ／ｍ2である。
【００２１】
塗工量の多いインク受理層で生じる問題としては、要求される品質に合わせて、インク受理層を複数に分けて設けることも可能であり、１層当たりのインク受理層の塗工量は塗工組成物の濃度や乾燥工程の能力に影響されるが、望ましくは、１〜２０ｇ／ｍ2さらに好ましくは５〜１５ｇ／ｍ2である。
【００２２】
本発明のインクジェット記録用シートは、インク受理層上に光沢発現層を塗工する。該光沢発現層の塗工量の範囲は５〜２０ｇ／ｍ2、より好ましくは１０〜１５ｇ／ｍ2である。該光沢発現層を乾燥した時点で、既に光沢を有するが、更にスーパーカレンダー、ソフトカレンダー、ＴＧカレンダー等のカレンダー処理、ゲル化法、直接法、リウット法等のキャスト処理により適度に高い光沢を付与することが可能である。さらに好ましくは、カレンダー処理である。該処理は高線圧・高温での条件が必要なく、インク吸収性を悪化させるほど塗層中の空隙を低下させることはないため、本発明の目的に合致したインクジェット記録シートを得ることができる。
【００２３】
本発明のインク受理層に含有される多孔質顔料とは、一般にインクを吸収できるものであれば限定するものではない。よりきれいな印字を得るためには、上層よりインク吸収速度が高いことが望ましい。従って、インク受理層は顔料含有の層構成が好ましい。その顔料としては、例えば、無定形シリカ、カオリン、クレー、焼成クレー、炭酸カルシウム、水酸化アルミニウム等、一般塗工紙分野で公知公用の各種顔料が挙げられる。
【００２４】
本発明に係る光沢発現層に含有される多孔質顔料とは、コロイダルシリカ、ベーマイト、擬ベーマイト等のアルミナゾルやコロイダルアルミナ等の水中に懸濁分散してコロイド状になっているコロイド粒子が良く、更に好ましくは有機カチオン処理されたコロイダルシリカが好ましい。
【００２５】
次に、ＪＩＳ  Ｚ  ８７２９で規定される明度指数（Ｌ*）が８５≦Ｌ*≦１００の範囲であることが好ましく、さらに好ましくは９０≦Ｌ*≦９５である。明度指数Ｌ*が８５より低いと、記録用シート表面の地色が暗くなり、白さが不足し、明度指数Ｌ*が１００より高いと、記録用シート表面の地色が明るくなり、白くなりすぎるという問題がある。
【００２６】
ＣＩＥ白色度式Ｗ＝２．４１Ｌ*−４．４５ｂ*[１−０．００９０（Ｌ*−９６）]−１４１．４で示される白色度Ｗが７０≦Ｗ≦９０であることが好ましく、さらに好ましくは７３≦Ｗ≦８０である。白色度Ｗが７０より低いと、記録シート表面の白さが不足し、白色度Ｗが９０より高いと、記録用シート表面が白くなりすぎるという問題がある。
さらに、Ｔｗ＝−１．５８ａ*−０．３８ｂ*で示される色味指数Ｔｗが−２．０≦Ｔｗ≦０であることが好ましく、さらに好ましくは−１．５≦Ｔｗ≦−０．２である。色味指数Ｔwが−２．０より低いと、地色が赤くなりすぎたり、黄色くなりすぎたりする問題があり、色味指数Ｔｗが０より高いと、地色が緑色になりすぎたり、青くなりすぎたりする問題がある。
【００２７】
白色度や明度指数、知覚色度指数が適正な範囲にないと、印刷本紙と視覚的に大きく異なるため、印刷校正用途として適さない。
【００２８】
本発明でいう明度指数明度指数（Ｌ*）及び知覚色度指数（ａ*、ｂ*）は、ＪＩＳ  Ｚ  ８７２２、並びにＪＩＳ  Ｚ  ８７２０で規定される色の測定方法及び測定光源に従って測定され、ＪＩＳ  Ｚ  ８７２９で規定される値である。更に具体的には、測定条件はＤ−ｎＰ、（ＪＩＳ  Ｚ  ８７２２中の６，３，２参照）、光源を標準の光Ｄ６５を用いて行っている。
【００２９】
本発明のインクジェット記録用シートに於いて、インク受容層表面のＬ*、ａ*、ｂ*の値が本発明の範囲内になるようにする（即ち対象印刷用紙表面のＬ*、ａ*、ｂ*各値は、請求項２記載の請求範囲内にあり、該請求範囲に該インク受容層表面のＬ*、ａ*、ｂ*値を収める）ためには、インクジェット記録用シートの支持体またはインク受容層の少なくとも一方に、各種着色剤を添加することで達成される。インク受容層中に着色剤を含有させると、色の白色度、色味をコントロールし易く、本発明の効果が更に高くなる。
【００３０】
また、本発明のインクジェット記録用シートにおける着色剤としては、染料系着色剤および顔料系着色剤を使用することが可能であるが、記録用シートの色調は保存性の観点から顔料系着色剤を使用することが特に好ましい。
【００３１】
添加される着色剤としては、例えば、チタンブラック、カーボンブラック、鉄黒、アイボリーブラック、ピーチブラック、ランプブラック、アニリン黒が挙げられるが、これらに限定されるものではない。中でもカーボンブラックが好ましい。
【００３２】
蛍光増白剤は紫外領域の波長の光を可視光に変化させるため、照射される光源により色相が変動する。特に蛍光増白剤を多量に使用するインクジェット記録用シートでは、照明光源が変わることでその色相が大きく変動する場合が多い。照明光源による色相変動が大きいと、その仕上がりを確認する場所の光源によっては、校正対象となる印刷用紙と色相が大きく異なり、またインクジェット記録を行った色彩についての変動も起こりやすくなり正確な校正が困難となる。
【００３３】
本発明に用いるインク受理層並びに光沢発現層は上述の多孔質顔料とバインダーにより構成される。バインダーとしては、例えば、カゼイン、大豆蛋白、合成タンパク質類、でんぷん、カルボキシメチルセルロースやメチルセルロース等のセルロース誘導体、ポリビニルピロリドン、スチレン−アクリル共重合体、スチレン−ブタジエン共重合体、メチルメタクリレート−ブタジエン共重合体、アクリル酸エステル、メタアクリル酸エステルの重合体または共重合体等のアクリル系共重合体ラテックス類、酢酸ビニル、エチレン酢酸ビニル共重合体等のビニル系ラテックス類等の一般に塗工紙に使用できるバインダーであれば特に限定するものではない。なかでも、ポリビニルアルコールが好ましい。
【００３４】
更に、インク受理層並びに光沢発現層には添加剤として、染料定着剤、顔料分散剤、増粘剤、流動性改良剤、消泡剤、抑泡剤、浸透剤、紫外線吸収剤、酸化防止剤、防腐剤、防バイ剤、耐水化剤、湿潤紙力増強剤、乾燥紙力増強剤等を含むことも可能である。
【００３５】
特に、水性インクの染料分である水溶性直接染料や水溶性酸性染料中のスルホン酸基、カルボキシル基、アミノ基などと不溶な塩を形成する２級アミン、３級アミン、４級アンモニウム塩からなるカチオン性染料定着剤を配合すると、インク受容層にて染料が捕獲されるために、色彩性の向上や不溶な塩の形成により水の滴下や湿度によるインクの流れ出しや滲み出しを抑制するので好ましい。
【００３６】
本発明に於ける、インク受理層並びに光沢発現層を設ける方法としては、オンマシンコーター、オフマシンコーターのいずれの方法でも良い。例えば、従来公知のエアーナイフコーター、カーテンコーター、ダイコーター、ブレードコーター、ゲートロールコーター、バーコーター、ロッドコーター、ビルブレードコーター、ショートドエルブレードコーター、などの各種装置をオンマシン或いはオフマシンで用いることが出来る。
【００３７】
本発明に使用される支持体としては、ＬＢＫＰ（広葉樹漂白クラフトパルプ）、ＮＢＫＰ（針葉樹漂白クラフトパルプ）などの化学パルプ、ＧＰ（グランドパルプ）、ＰＧＷ（プレッシャーグランドウッド）、ＲＭＰ（リファイナーメカニカルパルプ）、ＴＭＰ（サーモメカニカルパルプ）、ＣＴＭＰ（ケミカルサーモメカニカルパルプ）、ＣＭＰ（ケミカルメカニカルパルプ）、ＣＧＰ（ケミカルグランドパルプ）などの機械パルプＤＩＰ（脱墨パルプ）などの古紙パルプなどの木材パルプと従来公知の顔料を主成分として、バインダー及びサイズ剤や定着剤、歩留まり向上剤、カチオン化剤、紙力増強剤などの各種添加剤を１種以上用いて混合し、長網抄紙機、円網抄紙機、ツインワイヤー抄紙機などの各種装置で製造された原紙、更に原紙に、澱粉、ポリビニルアルコールなどのサイズプレスやアンカーコート層を設けた原紙や、それらの上にコート層を設けたアート紙、コート紙、キャストコート紙などの塗工紙も含まれる。このような原紙及び塗工紙にそのまま本発明に係る塗工層を設けても良いし、平滑化をコントロールする目的で、マシンカレンダー、ＴＧカレンダー、ソフトカレンダーなどのカレンダー装置を使用しても良い。
【００３８】
また、該支持体の坪量としては、８０ｇ／ｍ2〜２１０ｇ／ｍ2であることが好ましい。坪量が少ない場合には、インクジェット記録用シートに使用される水性インクの溶媒分により印刷物がコックリングを起こし波うち状態となり印刷校正するに耐えない。また、坪量が多い場合には、印刷用紙と比較し、厚みが出てしまい質感が異なり、印刷校正を行い難くすることになる。
実施例：
【００３９】
以下、実施例により本発明を詳細に説明するが、本発明の内容はこれに限定するものではない。また、実施例において示す「部」及び「％」は特に明示しない限り重量部及び重量％を示す。更に、塗工量は特に明示しない限り絶乾塗工量を示す。
【００４０】
＜インク受容層塗工液組成＞
インク受容層の塗工組成物は、合成非晶質シリカ（サイロジェットＰ−４０９：グレースデビソン社製）１００部、ポリビニルアルコール（ＰＶＡ１１７：クラレ社製）４０部とし、混合調液した。
【００４１】
＜光沢発現層塗工液組成＞
光沢発現層の塗工組成物は、有機カチオン処理されたコロイダルシリカ（Ｃａｂ−Ｏ−Ｓｐｅｒｓｅ  ＰＧ０２２：キャボット・スペシャリティ・ケミカルズ・インク社製）１００部、ポリビニルアルコール（ＰＶＡ１１７：クラレ社製）５部、カチオン性染料定着剤（ユニセンスＣＰ１０２：センカ社製）５部とし、混合調液し、光沢発現層塗工液とした。
【００４２】
＜インク受容層用着色剤＞
着色剤Ａ：ＴＢ−７８６ｂｌａｃｋ(大日精化工業社製)、
着色剤Ｂ：ＴＢ−１５００バイオレット(大日精化工業社製)、
着色剤Ｃ：カヤホールＨＫリキッド（日本化薬製）。
上記で示した着色剤を表１に示したように、上記００４０段落で混合調液したものに更に混合し、インク受理層塗工液とした。
【実施例１】
【００４３】
坪量１０４．７ｇ／ｍ2の原紙表面に、インク受容層塗工液をエアーナイフコーターにより、片面塗工量２０ｇ／ｍ2となるように塗工・乾燥し、更に光沢発現層塗工液をエアーナイフコーターにより、片面塗工量１０ｇ／ｍ2となるように塗工・乾燥し、スーパーカレンダーにより線圧２００ｋｇ／ｃｍにてカレンダー処理を行い、インクジェット記録用シートを作製した。
【実施例２】
【００４４】
実施例１において、光沢発現層の無機顔料を酸性コロイダルシリカ（スノーテックスＰＳ−ＭＯ：日産化学工業社製）１００部としたこと以外は、実施例１と同様にして本発明のインクジェット記録用シートを得た。
【比較例１】
【００４５】
実施例１において、光沢発現層の無機顔料を酸性コロイダルシリカ（スノーテックスＯ：日産化学工業社製）１００部としたこと以外は、実施例１と同様にして本発明のインクジェット記録用シートを得た。
【比較例２】
【００４６】
実施例１において、光沢発現層の無機顔料を合成非晶質シリカ（サイロジェットＰ４０５：グレースデビソン社製）１００部としたこと以外は、実施例１と同様にして本発明のインクジェット記録用シートを得た。
【比較例３】
【００４７】
実施例１において、光沢発現層の無機顔料をヒュームドアルミナ（Ｃａｂ−Ｏ−Ｓｐｅｒｓｅ  ＰＧ００３：キャボット・スペシャリティ・ケミカルズ・インク社製）１００部とし、ゲル化剤として硼酸を用いたゲル化法によって１０５℃のキャストドラムに圧着乾燥してキャスト処理したこと以外は、実施例１と同様にして本発明のインクジェット記録用シートを得た。
【比較例４】
【００４８】
比較例１において、インク受理層の着色剤を使用しないこと以外は、比較例１と同様にして本発明のインクジェット記録用シートを得た。
【比較例５】
【００４９】
比較例１において、インク受理層の着色剤Ｂ０．１部としたこと以外は、比較例１と同様にして本発明のインクジェット記録用シートを得た。
【比較例６】
【００５０】
比較例１において、インク受理層の着色剤Ｃ３部としたこと以外は、比較例１と同様にして本発明のインクジェット記録用シートを得た。
【００５１】
１）「写像性」
ＪＩＳ  Ｈ  ８６８６の方法に準じて、入射角６０度、くし幅２ｍｍの写像性を、写像性測定器（スガ試験機社製、ＩＣＭ−１Ｔ）で測定した。
【００５２】
２）「７５度光沢度」
７５度光沢度は、ＪＩＳ  Ｚ  ８１４２に準じて、村上カラーリサーチラボラトリー社製ＧＭ−２６Ｄを使用して測定した。
【００５３】
３）「明度指数及び知覚色度指数」
明度指数Ｌ*、知覚色度指数ａ*及びｂ*は、ＪＩＳ  Ｚ  ８７２２に準じて、グレタグマクベス社製分光光度計ｂｅｓｔ−ｅｙｅを使用して、得られたインクジェット記録用シートを測定した。
【００５４】
４）「ＣＩＥ白色度及び色味指数」
ＣＩＥ白色度及び色味指数は、明度指数Ｌ*、知覚色度指数ａ*及びｂ*を測定し、下記の式にて計算した。
ＣＩＥ白色度Ｗ＝２．４１Ｌ*−４．４５ｂ*[１−０．００９０（Ｌ*−９６）]−１４１．４
ＣＩＥ色味指数Ｔｗ＝−１．５８ａ*−０．３８ｂ*
【００５５】
５）「見映え評価」
得られたインクジェット記録用シートに、エプソン社製インクジェットプロッター（ＰＭ−９０００Ｃ）、ＢＥＳＴ社製ソフトＲＩＰ（ＢＥＳＴＰＲＯＯＦ）にてＪＩＳ  Ｘ９２０１記載の標準画像Ｎ１（ポートレート）を印字し、印刷物としての見映えを総合的に評価した。尚、評価では、対象印刷用紙にオフセット印刷で印刷を施したものとの比較で評価した。感覚的違いが極めて少ないものを◎、感覚的にあまり違和感なく受け入られるものを○、やや違和感があるものを△、違いが極めて強く感じられたものを×として評価した。
【００５６】
【表１】
2005169938.tif 000002
【表２】
2005169938.tif 000003
【００５７】
表１及び表２から実施例１および２は印刷校正用インクジェット記録用シートとして、ＪＩＳ  Ｈ  ８６８６に規定される写像性が１５〜３５％であり、ＪＩＳ  Ｐ  ８１４２に規定される７５度光沢度が３０〜７０％であり、また、ＪＩＳ  Ｚ  ８７２２で規定される測定方法に従い、ＪＩＳ  Ｚ  ８７２９で規定される明度指数（Ｌ*）が８５≦Ｌ*≦１００の範囲であり、ＣＩＥ白色度Ｗ＝２．４１Ｌ*−４．４５ｂ*[１−０．００９０（Ｌ*−９６）]−１４１．４の式で測定計算された白色度Ｗが７０≦Ｗ≦９０、かつＴｗ＝−１．５８ａ*−０．３８ｂ*の式で測定計算された色味指数Ｔｗが−２．０≦Ｔｗ≦０であるため、印刷校正用インクジェット記録用シートとして好ましい。比較例１〜６は上記条件から外れるもので、結果として比較例１〜６は写像性と７５度光沢度が実施例から大きく外れ、且つ見映え評価でオフセット印刷で印刷を施したものと比較して、感覚的違いが極めて強く感じられ、見映え評価も著しく悪く、印刷校正用インクジェット記録用シートとしてはやはり不適である。